(57)【特許請求の範囲】
【請求項１】
多結晶シリコンの結晶粒径分布をＸ線回折法により評価する方法であって、
前記多結晶シリコンを板状試料とし、該板状試料をミラー指数面＜ｈｋｌ＞からのブラッグ反射が検出される位置に配置し、スリットにより定められるＸ線照射領域が前記板状試料の主面上をφスキャンするように該板状試料の中心を回転中心として回転角度φで面内回転させ、前記ミラー指数面からのブラッグ反射強度の前記板状試料の回転角度（φ）依存性を示すφスキャン・チャートを求め、さらに、該φスキャン・チャートのベースラインの回折強度の単位回転角度当たりの変化量を１次微分値で求め、該変化量の絶対値を正規分布化した際の歪度（skewness）を下式により算出し、該歪度（ｂ値）を結晶粒径分布の評価指標として用いる、ことを特徴とする多結晶シリコンの結晶粒径分布の評価方法。
【数１】
0005923463.tif 000007
ここで、ｎはデータ数、ｓは標準偏差、ｘiはｉ番目のデータ、ｘバーは平均値である。
【請求項２】
前記ミラー指数面＜ｈｋｌ＞は、＜１１１＞および＜２２０＞の何れかの面である、請求項１に記載の多結晶シリコンの結晶粒径分布の評価方法。
【請求項３】
単結晶シリコン製造用原料として用いる多結晶シリコン棒をＸ線回折法を用いて選択するための方法であって、
前記多結晶シリコン棒は化学気相法による析出により育成されたものであり、該多結晶シリコン棒の径方向に垂直な断面を主面とする板状試料を採取し、該板状試料をミラー指数面＜ｈｋｌ＞からのブラッグ反射が検出される位置に配置し、スリットにより定められるＸ線照射領域が前記板状試料の主面上をφスキャンするように該板状試料の中心を回転中心として回転角度φで面内回転させ、前記ミラー指数面からのブラッグ反射強度の前記板状試料の回転角度（φ）依存性を示すφスキャン・チャートを求め、さらに、該φスキャン・チャートのベースラインの回折強度の単位回転角度当たりの変化量を１次微分値で求め、該変化量の絶対値を正規分布化した際の歪度（skewness）を下式により算出し、該歪度（ｂ値）を結晶粒径分布の評価指標として用い、単結晶シリコン製造用原料としての適否を判断する、ことを特徴とする多結晶シリコン棒の選択方法。
【数２】
0005923463.tif 000008
ここで、ｎはデータ数、ｓは標準偏差、ｘiはｉ番目のデータ、ｘバーは平均値である。
【請求項４】
前記ミラー指数面＜ｈｋｌ＞は、＜１１１＞および＜２２０＞の何れかの面である、請求項３に記載の多結晶シリコン棒の選択方法。
【請求項５】
前記ミラー指数面＜ｈｋｌ＞は＜１１１＞面であり、前記ｂ値が１．１２以下である場合に、単結晶シリコン製造用原料として選択する、請求項４に記載の多結晶シリコン棒の選択方法。
【請求項６】
前記ミラー指数面＜ｈｋｌ＞は＜２２０＞面であり、前記ｂ値が１．１２以下である場合に、単結晶シリコン製造用原料として選択する、請求項４に記載の多結晶シリコン棒の選択方法。
【請求項７】
前記多結晶シリコン棒はシーメンス法で育成されたものである、請求項３乃至６の何れか１項に記載の多結晶シリコン棒の選択方法。
【発明の詳細な説明】
【技術分野】
【０００１】
本発明は、多結晶シリコンの結晶粒径分布をＸ線回折法により評価する方法、および、これを利用して単結晶シリコンを安定的に製造するための原料として好適な多結晶シリコン棒乃至多結晶シリコン塊を選択する方法に関する。
【背景技術】
【０００２】
半導体デバイス等の製造に不可欠な単結晶シリコンは、ＣＺ法やＦＺ法により結晶育成され、その際の原料として多結晶シリコン棒や多結晶シリコン塊が用いられる。このような多結晶シリコン材料は、多くの場合、シーメンス法により製造される（特許文献１等参照）。シーメンス法とは、トリクロロシランやモノシラン等のシラン原料ガスを加熱されたシリコン芯線に接触させることにより、該シリコン芯線の表面に多結晶シリコンをＣＶＤ（Chemical Vapor Deposition）法により気相成長（析出）させる方法である。
【０００３】
例えば、ＣＺ法で単結晶シリコンを結晶育成する際には、石英ルツボ内に多結晶シリコン塊をチャージし、これを加熱溶融させたシリコン融液に種結晶を浸漬して転位線を消滅（無転位化）させた後に、所定の直径となるまで徐々に径拡大させて結晶の引上げが行われる。このとき、シリコン融液中に未溶融の多結晶シリコンが残存していると、この未溶融多結晶片が対流により固液界面近傍を漂い、転位発生を誘発して結晶線を消失させてしまう原因となる。
【０００４】
また、特許文献２には、多結晶シリコンロッド（多結晶シリコン棒）をシーメンス法で製造する工程中に該ロッド中で針状結晶が析出することがあり、かかる多結晶シリコン棒を用いてＦＺ法による単結晶シリコン育成を行うと、個々の晶子の溶融がその大きさに依存するために均一には溶融せず、不溶融の晶子が固体粒子として溶融帯域をとおって単結晶ロッドへと通り抜けて未溶融粒子として単結晶の凝固面に組み込まれ、これにより欠陥形成が引き起こされるという問題が指摘されている。
【０００５】
この問題に対し、特許文献２では、多結晶シリコン棒の長軸方向に対して垂直に切り出された試料面を研磨乃至ポリシングし、エッチング後に組織の微結晶を光学顕微鏡下でも視認できる程度にコントラストを高めて針状結晶のサイズとその面積割合を測定し、その測定結果に基づいてＦＺ単結晶シリコン育成用原料としての良否を判断する手法を提案している。
【先行技術文献】
【特許文献】
【０００６】
【特許文献１】特公昭３７−１８８６１号公報
【特許文献２】特開２００８−２８５４０３号公報
【発明の概要】
【発明が解決しようとする課題】
【０００７】
しかし、特許文献２に開示の手法のような、光学顕微鏡下での視認による良否判断は、観察試料面のエッチングの程度や評価担当者の観察技量等に依存して結果に差が生じ易いことに加え、定量性や再現性にも乏しい。このため、単結晶シリコンの製造歩留まりを高める観点からは、原料となる多結晶シリコンの良否判断の基準を高めに設定しておく必要があり、結果として、多結晶シリコン棒の不良品率は高くなってしまう。
【０００８】
また、本発明者らが検討したところによれば、特許文献２に開示の手法では、良品と判定された多結晶シリコン棒を用いた場合でも、ＦＺ法による単結晶シリコンロッドの育成工程で転位が発生し結晶線が消失することがある一方で、不良品と判定されたものを使用した場合でも、良好にＦＺ単結晶が得られる場合もあることが確認されている。
【０００９】
更に、特許文献２に開示の方法は、針状結晶の存否や分布を評価するものであり、それ以外の結晶状態（結晶性そのものや結晶粒径分布等）についての評価を可能とするものではない。
【００１０】
上述のように、特許文献２に開示の手法により、良品と判定された多結晶シリコン棒を用いた場合でも、ＦＺ法による単結晶シリコンロッドの育成工程で転位が発生し結晶線が消失することがあるとの事実に鑑みれば、単結晶シリコン製造用原料として好適な多結晶シリコンを選択するためには、針状結晶のようなマクロなものにとどまらず、ミクロなものも含めた、総合的な結晶状態の評価を行うことが求められる。
【００１１】
このように、単結晶シリコンを高い歩留まりで安定的に製造するためには、単結晶シリコン製造用原料として好適な多結晶シリコンを、高い定量性と再現性で選別する高度な技術が求められる。
【００１２】
本発明は、このような問題に鑑みてなされたもので、その目的とするところは、単結晶シリコン製造用原料として好適な多結晶シリコンを高い定量性と再現性で選別し、単結晶シリコンの安定的製造に寄与する技術を提供することにある。
【課題を解決するための手段】
【００１３】
上記課題を解決するために、本発明に係る多結晶シリコンの結晶粒径分布の評価方法は、多結晶シリコンの結晶粒径分布をＸ線回折法により評価する方法であって、前記多結晶シリコンを板状試料とし、該板状試料をミラー指数面＜ｈｋｌ＞からのブラッグ反射が検出される位置に配置し、スリットにより定められるＸ線照射領域が前記板状試料の主面上をφスキャンするように該板状試料の中心を回転中心として回転角度φで面内回転させ、前記ミラー指数面からのブラッグ反射強度の前記板状試料の回転角度（φ）依存性を示すφスキャン・チャートを求め、さらに、該φスキャン・チャートのベースラインの回折強度の単位回転角度当たりの変化量を１次微分値で求め、該変化量の絶対値を正規分布化した際の歪度（skewness）を下式により算出し、該歪度（ｂ値）を結晶粒径分布の評価指標として用いることを特徴とする。
【００１４】
【数１】
0005923463.tif 000002
ここで、ｎはデータ数、ｓは標準偏差、ｘiはｉ番目のデータ、ｘバーは平均値である。
【００１５】
好ましくは、前記ミラー指数面＜ｈｋｌ＞は、＜１１１＞および＜２２０＞の何れかの面である。
【００１６】
また、本発明に係る多結晶シリコン棒の選択方法は、単結晶シリコン製造用原料として用いる多結晶シリコン棒をＸ線回折法を用いて選択するための方法であって、前記多結晶シリコン棒は化学気相法による析出により育成されたものであり、該多結晶シリコン棒の径方向に垂直な断面を主面とする板状試料を採取し、該板状試料をミラー指数面＜ｈｋｌ＞からのブラッグ反射が検出される位置に配置し、スリットにより定められるＸ線照射領域が前記板状試料の主面上をφスキャンするように該板状試料の中心を回転中心として回転角度φで面内回転させ、前記ミラー指数面からのブラッグ反射強度の前記板状試料の回転角度（φ）依存性を示すφスキャン・チャートを求め、さらに、該φスキャン・チャートのベースラインの回折強度の単位回転角度当たりの変化量を１次微分値で求め、該変化量の絶対値を正規分布化した際の歪度（skewness）を下式により算出し、該歪度（ｂ値）を結晶粒径分布の評価指標として用い、単結晶シリコン製造用原料としての適否を判断することを特徴とする。
【００１７】
【数２】
0005923463.tif 000003
ここでも、ｎはデータ数、ｓは標準偏差、ｘiはｉ番目のデータ、ｘバーは平均値である。
【００１８】
好ましくは、前記ミラー指数面＜ｈｋｌ＞は、＜１１１＞および＜２２０＞の何れかの面である。
【００１９】
好ましい態様では、前記ミラー指数＜ｈｋｌ＞は＜１１１＞面であり、前記ｂ値が１．１２以下である場合に、単結晶シリコン製造用原料として選択する。
【００２０】
他の好ましい態様では、前記ミラー指数＜ｈｋｌ＞は＜２２０＞面であり、前記ｂ値が１．１２以下である場合に、単結晶シリコン製造用原料として選択する。
【００２１】
例えば、前記多結晶シリコン棒はシーメンス法で育成されたものである。
【００２２】
本発明に係る単結晶シリコンの製造方法では、上述の方法で選択された多結晶シリコン棒乃至当該多結晶シリコン棒を破砕して得られた多結晶シリコン塊を原料として用いる。
【発明の効果】
【００２３】
本発明の方法で選択された多結晶シリコン棒は、局所的な未溶融状態が生じ難いという意味において結晶粒径の均一性が比較的高い。このため、係る多結晶シリコン棒を用いてＦＺ法で単結晶育成したり、このような多結晶シリコン棒を破砕して得られた多結晶シリコン塊を用いてＣＺ法で単結晶育成する場合の、局所的未溶融状態の発生が抑制され、単結晶シリコンの安定的製造が可能となる。
【図面の簡単な説明】
【００２４】
【図１Ａ】φスキャン・チャートのベースラインの回折強度の単位回転角度当たりの変化量を１次微分値で求めた該微分値をヒストグラム化した例を示す図である。
【図１Ｂ】図１Ａに示したデータの絶対値をヒストグラム化した図である。
【図２Ａ】ミラー指数面＜１１１＞について行って得られたφスキャン・チャート（φ＝０〜３６０°）の一例である。
【図２Ｂ】図２Ａに示したφスキャン・チャートのφ＝１００〜１０２°の範囲を拡大した図である。
【図３Ａ】ミラー指数面＜１１１＞からのＸ線回折で得られたφスキャン・チャートから求めた回折強度変化（ΔＣＰＳ）と、ＥＢＳＤ測定結果から算出された結晶粒径の値の相関を示す図である。
【図３Ｂ】ミラー指数面＜２２０＞からのＸ線回折で得られたφスキャン・チャートから求めた回折強度変化（ΔＣＰＳ）と、ＥＢＳＤ測定結果から算出された結晶粒径の値の相関を示す図である。
【図４Ａ】化学気相法で析出させて育成された多結晶シリコン棒からの、Ｘ線回折測定用の板状試料の採取例について説明するための図である。
【図４Ｂ】化学気相法で析出させて育成された多結晶シリコン棒からの、Ｘ線回折測定用の板状試料の採取例について説明するための図である。
【図５】板状試料からのＸ線回折プロファイルを、θ-２θ法で求める際の測定系例の概略を説明するための図である。
【図６】θ-２θのＸ線回折チャートの一例である。
【図７】板状試料からのＸ線回折プロファイルを、φスキャン法で求める際の測定系例の概略を説明するための図である。
【図８】図７に示したφスキャン測定をミラー指数面＜１１１＞、＜２２０＞、＜３１１＞、＜４００＞について行って得られたチャートの一例である。
【図９】板状試料からのＸ線回折プロファイルを、φスキャン法で求める際の他の測定系例の概略を説明するための図である。
【図１０】図９に示したφスキャン測定をミラー指数面＜１１１＞、＜２２０＞、＜３１１＞、＜４００＞について行って得られたチャートの一例である。
【図１１】板状試料からのＸ線回折プロファイルを、φスキャン法で求める際の他の測定系例の概略を説明するための図である。
【図１２】板状試料のミラー指数面＜１１１＞および＜２２０＞についてのφスキャン・チャートの例である。
【図１３Ａ】ミラー指数面＜１１１＞のφスキャン・チャートから算出した歪度が１．１５の多結晶シリコン棒Ｃ（ＦＺ結晶線消失あり）から採取した板状試料の、φスキャン・チャートのベースラインの回折強度の単位回転角度当たりの変化量（１次微分値）の絶対値をヒストグラム化した図である。
【図１３Ｂ】ミラー指数面＜１１１＞のφスキャン・チャートから算出した歪度が１．１２の多結晶シリコン棒Ｄ（ＦＺ結晶線消失なし）から採取した板状試料の、φスキャン・チャートのベースラインの回折強度の単位回転角度当たりの変化量（１次微分値）の絶対値をヒストグラム化した図である。
【発明を実施するための最良の形態】
【００２５】
本発明者らは、単結晶シリコンの製造を安定的に行うための多結晶シリコンの品質向上につき検討を進める中で、多結晶シリコン析出時の諸条件の違いにより、多結晶シリコン棒中の結晶粒径分布の程度に差異が生じるという知見を得るに至った。
【００２６】
ここで言う「結晶粒径分布」は、Ｘ線回折測定で得られるφスキャン・チャートのベースラインの回折強度の単位回転角度当たりの変化量を１次微分値の絶対値を求め、これら絶対値をヒストグラム化して得られる正規分布の歪度（skewness）により評価される。
【００２７】
具体的には、多結晶シリコンを板状試料とし、この板状試料をミラー指数面＜ｈｋｌ＞からのブラッグ反射が検出される位置に配置し、スリットにより定められるＸ線照射領域が板状試料の主面上をφスキャンするように板状試料の中心を回転中心として回転角度φで面内回転させ、ミラー指数面からのブラッグ反射強度の板状試料の回転角度（φ）依存性を示すφスキャン・チャートを求め、さらに、該φスキャン・チャートのベースラインの回折強度の単位回転角度当たりの変化量を１次微分値で求め、該変化量の絶対値を正規分布化した際の歪度（skewness）を下式により算出し、該歪度（ｂ値）を結晶粒径分布（分布の幅の程度）の評価指標として用いる。
【００２８】
【数３】
0005923463.tif 000004
ここで、ｎはデータ数、ｓは標準偏差、ｘiはｉ番目のデータ、ｘバーは平均値である。
【００２９】
データ数ｎは、スキャンを行う角度と、測定を行う際の単位回転角度により決まるが、スキャンを行う角度は９０°以上３６０°以下が好ましく、用いる単位回転角度としては０．０９°以上３°以下であることが好ましく、より好ましくは０．１８°以上１．５°以下である。
【００３０】
図１Ａは、上述のφスキャン・チャートのベースラインの回折強度の単位回転角度当たりの変化量を１次微分値で求めた該微分値をヒストグラム化した例を示す図で、横軸は１次微分値（ｃｐｓ／０．３６°）であり、縦軸は頻度である。統計学的には、下式で定義されるｂ1値が歪度とされ、当該ｂ1値は分布の対称性を示す指標であり、ｂ1＝０であれば左右対称であり、ｂ1＞０であれば右に裾が伸びており、ｂ1＜０であれば左に裾が伸びていることになる。
【００３１】
【数４】
0005923463.tif 000005
ここで、ｎはデータ数、ｓは標準偏差、ｘiはｉ番目のデータ、ｘバーは平均値である。
【００３２】
しかし、本発明では、上記１次微分値をそのまま用いずに、変化量の絶対値を正規分布化した際の歪度（skewness）を算出している。
【００３３】
図１Ｂは、図１Ａに示したデータの絶対値を、ヒストグラム化した図である。
【００３４】
本発明者らの検討によれば、結晶粒径分布の幅が大きいものほど上記の歪度（ｂ値）が大きくなり、結晶粒径分布の幅が小さいものほどｂ値は小さくなる。この点に関し、本発明者らは以下のように理解している。
【００３５】
上述のφスキャン法は、特定のミラー指数＜ｈｋｌ＞からの回折が得られる角度に評価対象である板状結晶をセットした状態で当該結晶を回転させながらスキャン・チャートを得るものであるから、結晶粒径の分布がない（すなわち、結晶粒径が揃っている）場合には、φスキャン・チャートのベースラインの回折強度は一定である。しかし、局所的に結晶粒径が他領域とは異なる領域があると、当該領域からの回折は他領域とは異なるものとなり、ベースラインの回折強度は変化する。つまり、φスキャン・チャートのベースラインの回折強度の変化量は、結晶粒径の分布を反映していると考えることができる。
【００３６】
本発明では、φスキャン・チャートのベースラインの回折強度の単位回転角度当たりの変化量を１次微分値で求める。そして、この変化量の絶対値を正規分布化した際の歪度（ｂ値）を算出して、これを結晶粒径分布（分布の幅の程度）の評価指標として用いる。
【００３７】
図２Ａは、ミラー指数面＜１１１＞について行って得られたφスキャン・チャート（φ＝０〜３６０°）の一例で、図２Ｂは、当該φスキャン・チャートのφ＝１００〜１０２°の範囲を拡大した図である。なお、このφスキャン・チャートは、０．３６度ずつ試料回転（ステップ送り）させる測定により得られたものである。
【００３８】
図２Ｂに示した領域のうち、φ＝１００．４５°と１０１．８０°の間でのベースラインの回折強度の変化は比較的大きく、φ＝１０１．１６°と１０１．５２°の間でのベースラインの回折強度の変化（ΔＣＰＳ）は比較的小さい。回折強度変化（ΔＣＰＳ）が大きいことは、当該領域の結晶粒径分布が比較的大きいことを示唆している。
【００３９】
なお、本発明者らは、ΔＣＰＳが、電子後方散乱回折測定（ＥＢＳＤ測定）により算出された結晶粒径の値とよい相関を示すことを確認している。
【００４０】
図３Ａおよび図３Ｂはそれぞれ、ミラー指数面＜１１１＞および＜２２０＞からのＸ線回折で得られたφスキャン・チャートから求めた回折強度変化量（ΔＣＰＳ）と、ＥＢＳＤ測定結果から算出された結晶粒径の値の相関・回帰を示す図である。
【００４１】
図３Ａに示したミラー指数面＜１１１＞のものでは、１次回帰式による相関係数ｒが０．９９であり、図３Ｂに示したミラー指数面＜２２０＞のものでは、上記相関係数ｒは０．９５が得られている。この結果は、上記の１回微分値の絶対値は、結晶粒径の換算に利用できることを意味している。
【００４２】
つまり、上述の手法でφスキャン・チャートのベースラインの回折強度の単位回転角度当たりの変化量を１次微分値で求め、この変化量の絶対値を正規分布化した際の歪度を算出すれば、当該歪度により結晶粒径分布の程度を評価できることがわかる。
【００４３】
以下に、図面を参照しながら本発明の実施の形態について説明する。
【００４４】
図４Ａ及び図４Ｂは、シーメンス法などの化学気相法で析出させて育成された多結晶シリコン棒１０からの、Ｘ線回折プロファイル測定用の板状試料２０の採取例について説明するための図である。図中、符号１で示したものは、表面に多結晶シリコンを析出させてシリコン棒とするためのシリコン芯線である。
【００４５】
なお、この例では、多結晶シリコン棒１０の結晶粒径の径方向依存性の有無を確認すべく３つの部位（ＣＴＲ：シリコン芯線１に近い部位、ＥＤＧ：多結晶シリコン棒１０の側面に近い部位、Ｒ／２：ＣＴＲとＥＧＤの中間の部位）から板状試料２０を採取しているが、このような部位からの採取に限定されるものではない。
【００４６】
図４Ａで例示した多結晶シリコン棒１０の直径は概ね１２０ｍｍであり、この多結晶シリコン棒１０の側面側から、直径が概ね２０ｍｍで長さが概ね６０ｍｍのロッド１１を、シリコン芯線１の長手方向と垂直にくり抜く。
【００４７】
そして、図４Ｂに図示したように、このロッド１１のシリコン芯線１に近い部位（ＣＴＲ）、多結晶シリコン棒１０の側面に近い部位（ＥＤＧ）、ＣＴＲとＥＧＤの中間の部位（Ｒ／２）からそれぞれ、多結晶シリコン棒１０の径方向に垂直な断面を主面とする厚みが概ね２ｍｍの円板状試料（２０CTR、２０EDG、２０R/2）を採取する。
【００４８】
なお、ロッド１１を採取する部位、長さ、および本数は、シリコン棒１０の直径やくり抜くロッド１１の直径に応じて適宜定めればよく、円板状試料２０も、くり抜いたロッド１１のどの部位から採取してもよいが、シリコン棒１０全体の性状を合理的に推定可能な位置であることが好ましい。
【００４９】
例えば、２枚の円板状試料を取得する場合には、シリコン棒の周の半径に対し、中心から半径の２分の１である点よりも中心側にある位置と、外側にある位置の２箇所から円板状試料を取得することが好ましい。
【００５０】
結晶粒径分布の比較精度を高めるとの観点からは、上記２枚の円板状試料を、シリコン棒の周の半径に対し、中心から半径の３分の１である点よりも中心側にある位置と、中心から半径の３分の２である点よりも外側にある位置の２箇所から取得することが好ましい。
【００５１】
なお、円板状試料の採取数を増やせば、それだけ評価精度が向上することは言うまでもないから、３枚以上の円板状試料を採取して評価するようにしてもよい。
【００５２】
また、円板状試料２０の直径を概ね２０ｍｍとしたのも例示に過ぎず、直径はＸ線回折測定時に支障がない範囲で適当に定めればよい。
【００５３】
図５は、円板状試料２０からのＸ線回折プロファイルを、いわゆるθ-２θ法で求める際の測定系例の概略を説明するための図である。スリット３０から射出されてコリメートされたＸ線ビーム４０（Ｃｕ−Ｋα線：波長１．５４Å）は円板状試料２０に入射し、円板状試料２０をＸＹ平面内で回転させながら、試料回転角度（θ）毎の回折Ｘ線ビームの強度を検知器（不図示）で検出して、θ-２θのＸ線回折チャートを得る。
【００５４】
図６は、上記で得られたθ-２θのＸ線回折チャートの例で、ミラー指数面＜１１１＞、＜２２０＞、＜３１１＞、＜４００＞からの強いブラッグ反射がそれぞれ、２θ＝２８．４０°、４７．２４°、５５．９８°、６８．９８°の位置にピークとなって現れる。
【００５５】
図７は、円板状試料２０からのＸ線回折プロファイルを、いわゆるφスキャン法で求める際の測定系の概略を説明するための図である。例えば、円板状試料２０の上記θを、ミラー指数面＜１１１＞からのブラッグ反射が検出される角度とし、この状態で、円板状試料２０の中心から周端に渡る領域にスリットにより定められる細い矩形の領域にＸ線を照射させ、このＸ線照射領域が円板状試料２０の全面をスキャンするように円板状試料２０の中心を回転中心としてＹＺ面内で回転（φ＝０°〜３６０°）させる。
【００５６】
図８は、上記φスキャン測定を、ミラー指数面＜１１１＞、＜２２０＞、＜３１１＞、＜４００＞について行って得られたチャートの一例である。この例では、上記何れのミラー指数面に着目してもブラッグ反射強度は略一定であり、ブラッグ反射強度は回転角φにあまり依存せず、粉末試料と同様のチャートとなっている。
【００５７】
図９は、円板状試料２０からのＸ線回折プロファイルをφスキャン法で求める際の他の測定系例の概略を説明するための図で、この図に示した例では、円板状試料２０の両周端に渡る領域にスリットにより定められる細い矩形の領域にＸ線を照射させ、このＸ線照射領域が円板状試料２０の全面をスキャンするように円板状試料２０の中心を回転中心としてＹＺ面内で回転（φ＝０°〜１８０°）させる。尚、データサンプリング時の回転角度は、０．３６度ずつ移動（ステップ送り）して測定している。
【００５８】
図１０は、上記φスキャン測定を、ミラー指数面＜１１１＞について行って得られたチャートの一例で、実質的に、図８に示したものと同じφスキャン・チャートが得られている。
【００５９】
図１１は、円板状試料２０からのＸ線回折プロファイルをφスキャン法で求める際のもうひとつの測定系例の概略を説明するための図で、この図に示した例では、円板状試料２０の主面の全体ではなく、内周領域のみにＸ線を照射させ、このＸ線照射領域が円板状試料２０の全面をスキャンするように円板状試料２０の中心を回転中心としてＹＺ面内で回転（φ＝０°〜１８０°）させる。
【００６０】
このようなＸ線照射領域から得られるφスキャン・チャートと、上述の円板状試料２０の主面全体から得られるφスキャン・チャートとの差分を求める等の処理を行うと、円板状試料２０の面内での結晶粒径分布を得ることが可能となる。そして、このような結晶粒径分布を異なる場所間で比較すれば、円板状試料２０の面内での結晶粒径分布の差（場所依存性）を評価することが可能となる。
【００６１】
尤も、図４Ａ〜４Ｂに示したような態様で採取された円板状試料２０については面内での結晶粒径分布は生じないと考えられるが、本発明に係る結晶粒径の評価は、シーメンス法等により育成された多結晶シリコン棒の選択方法としてのみならず、多結晶シリコンの結晶粒径をＸ線回折法により評価する方法としても有意であることは言うまでもない。
【００６２】
従って、例えば、化学気相法による析出で育成された多結晶シリコン棒の径方向と平行に切り出された円板状試料につき面内での結晶粒径の分布を求めることにより、多結晶シリコン棒内での結晶粒径分布（の有無）乃至多結晶シリコン棒の口径拡大に伴う結晶粒径分布の変化等を知ることも可能となり、これにより単結晶シリコン製造用原料として好適な多結晶シリコン棒を選択することが可能となる。
【００６３】
上述の特許文献２には、多結晶シリコンロッド中に存在する針状結晶の割合が多いとＦＺ法による単結晶引き上げ時に結晶線が消滅する旨が開示されている。特に多結晶シリコンロッドの内側領域に存在する針状結晶はＦＺ引き上げ時の浮遊帯域（熱溶解帯域）である「絞り」部分を通過しても未溶解な状態となり易く結晶線を消滅させてしまうとされている。
【００６４】
確かに、特許文献２に記載されているような針状結晶が多結晶シリコンロッド中に存在すれば、当該針状結晶は局所的に未溶解な状態となり易く、その結果、ＦＺ法による単結晶引き上げ時に結晶線を消滅させる要因となり得るであろう。
【００６５】
しかし、本発明者らの検討によれば、このような針状結晶の存在が全く認められない多結晶シリコン棒を原料としてＦＺ法で単結晶シリコンを育成した場合にも、当該多結晶シリコン棒の製造条件（温度、ガス流量、ＴＳＣ濃度等）により、結晶線消滅の有無に及ぼす明らかな影響が認められた。つまり、単結晶シリコン製造用原料として好適な多結晶シリコン棒は、針状結晶のようなマクロな難溶解部の存否や密度ないし存在場所といった観点からの評価では十分ではない。
【００６６】
そこで、本発明者らは、単結晶シリコン製造用原料として好適な多結晶シリコン棒を選択するために、Ｘ線回折法により多結晶シリコンの結晶粒径分布を評価することを試みたのである。
【００６７】
本発明者らの検討によれば、多数の多結晶シリコンロッド（シリコン棒）より板状試料を採取して上述方法で評価を重ねたところ、結晶粒径分布の程度と単結晶化工程における結晶線の消失との間に相関があることが判明した。
【００６８】
つまり、結晶粒径分布の程度が大きな多結晶シリコンを単結晶化の原料として使用すると、部分的な溶融残りが局部的に生じ、これが転位発生を誘発して結晶線消失の原因ともなり得ることが明らかとなった。
【００６９】
そこで、本発明では、多結晶シリコンの結晶粒径分布をＸ線回折法により評価するに際し、前記多結晶シリコンを板状試料とし、該板状試料をミラー指数面＜ｈｋｌ＞からのブラッグ反射が検出される位置に配置し、スリットにより定められるＸ線照射領域が前記板状試料の主面上をφスキャンするように該板状試料の中心を回転中心として回転角度φで面内回転させ、前記ミラー指数面からのブラッグ反射強度の前記板状試料の回転角度（φ）依存性を示すφスキャン・チャートを求め、さらに、該φスキャン・チャートのベースラインの回折強度の単位回転角度当たりの変化量を１次微分値で求め、該変化量の絶対値を正規分布化した際の歪度（skewness）を上述の式により算出し、該歪度（ｂ値）を結晶粒径分布の評価指標として用いる。
【００７０】
ここで、前記ミラー指数面＜ｈｋｌ＞は、＜１１１＞および＜２２０＞の何れかの面であることが好ましい。
【００７１】
また、本発明では、単結晶シリコン製造用原料として用いる、化学気相法による析出により育成された多結晶シリコン棒をＸ線回折法を用いて選択するに際し、上述の歪度（ｂ値）を結晶粒径分布の評価指標として用い、単結晶シリコン製造用原料としての適否を判断する。
【００７２】
例えば、前記ミラー指数＜ｈｋｌ＞が＜１１１＞面であり、前記ｂ値が１．１２以下である場合に、単結晶シリコン製造用原料として選択する。
【００７３】
また、例えば、前記ミラー指数＜ｈｋｌ＞が＜２２０＞面であり、前記ｂ値が１．１２以下である場合に、単結晶シリコン製造用原料として選択する。
【００７４】
ここで、前記多結晶シリコン棒は、例えば、シーメンス法で育成されたものである。
【００７５】
本発明の方法で選択された多結晶シリコン棒は、局所的な未溶融状態が生じ難いという意味において結晶粒径の均一性が比較的高い。このため、係る多結晶シリコン棒を用いてＦＺ法で単結晶育成したり、このような多結晶シリコン棒を破砕して得られた多結晶シリコン塊を用いてＣＺ法で単結晶育成する場合の、局所的未溶融状態の発生が抑制され、単結晶シリコンの安定的製造が可能となる。
【００７６】
なお、板状試料のミラー指数面＜ｈｋｌ＞についてのφスキャン・チャートが、図６や図８に示したように、回折強度が概ね一定であれば当該φスキャン・チャートそのものを「ベースライン」として取り扱うことができるが、場合によっては、φスキャン・チャートに「うねり」がみられることがある。
【００７７】
図１２は、板状試料のミラー指数面＜１１１＞および＜２２０＞についての、「うねり」がみられるφスキャン・チャートの例である。なお、これらの試料は同じ多結晶シリコン棒から採取したものであり、これらのφスキャン・チャートは、図７に示した態様の測定で得られたものである。
【００７８】
ミラー指数面＜１１１＞についてのφスキャン・チャートをみると、ベースラインに「うねり」がみられるが、回折強度の単位回転角度当たりの変化量を１次微分値で求め、該変化量の絶対値を正規分布化した際の歪度（skewness）を算出する方法においては、何ら支障はない。
【００７９】
同様に、ミラー指数面＜２２０＞についてのφスキャン・チャートをみると、このベースラインにも「うねり」がみられるが、＜１１１＞と同様、歪度を算出する。
【００８０】
なお、φスキャン・チャートは、図６や図８に示したような、回折強度が概ね一定であるものばかりではなく、場合によっては、ピーク状の回折強度分布が現れるものもある。
【００８１】
例えば、測定に供した板状試料が針状結晶を含むものである場合、この針状結晶はミラー指数面＜２２０＞の回折条件下で強いピークを示すから、φスキャン・チャートのベースラインを求めるためには、φスキャン・チャートからこのピークを取り除く必要がある。
【００８２】
そのためには、φスキャン・チャート中にピーク状の回折強度分布が現れている場合には、Ｓ／Ｎ比が３以上であるものを「ピーク」と判定し、当該ピーク部分については、ピーク強度の積分を行う際にベースラインを求める手法に従って、ベースラインを定めるようにする方法などが有効である。
【実施例】
【００８３】
異なる析出条件下で育成された多結晶シリコン棒を７本準備した。これらの多結晶シリコン棒（シリコン棒Ａ〜Ｇ）のそれぞれにつき、径方向に１０ｍｍ間隔又は２０ｍｍ間隔で、２ｍｍの厚さの板状試料を複数枚採取し、図７に示した測定系により、ミラー指数面＜１１１＞および＜２２０＞のφスキャン・チャートを得た。なお、円板状試料２０の直径は約２０ｍｍである。
【００８４】
なお、データサンプリング時の回転角度を０．３６度ずつ移動（ステップ送り）して３６０°回転させているため、試料当たりのデータ数（ｎ）は９９９となる。
【００８５】
また、上記７本の多結晶シリコン棒（Ａ〜Ｇ）を用いて、ＦＺ法による単結晶シリコンロッドの育成を行った。
【００８６】
表１は、上述のφスキャン・チャートから得た、ミラー指数＜１１１＞および＜２２０＞の歪度、多結晶シリコン棒から採取した試料数（Ｎ）、針状結晶の有無、そして、これらの多結晶シリコン棒を用いてＦＺ法による単結晶シリコンロッドの育成を行った際の結晶線消失の有無を纏めたものである。なお、針状結晶の有無は特許文献２に記載の手法で確認を行った。
【００８７】
【表１】
0005923463.tif 000006
【００８８】
図１３Ａおよび図１３Ｂはそれぞれ、ミラー指数面＜１１１＞のφスキャン・チャートから算出した歪度が１．１５の多結晶シリコン棒Ｃおよびミラー指数面＜１１１＞のφスキャン・チャートから算出した歪度が１．１２の多結晶シリコン棒Ｄから採取した板状試料の、φスキャン・チャートのベースラインの回折強度の単位回転角度当たりの変化量（１次微分値）の絶対値をヒストグラム化した図で、横軸は１次微分値（ｃｐｓ／０．３６°）であり、縦軸は頻度である。
【００８９】
シリコン棒Ａ、Ｂ、およびＣにおいてＦＺ結晶線の消失が認められた一方、シリコン棒Ｄ、Ｅ、Ｆ、およびＧにおいてはＦＺ結晶線の消失は認められなかった。
【００９０】
これらのシリコン棒のミラー指数面＜１１１＞および＜２２０＞の歪度（ｂ値）を確認すると、ＦＺ結晶線の消失が認められなかったシリコン棒は、何れも、ミラー指数＜ｈｋｌ＞が＜１１１＞面である場合のｂ値が１．１２以下である。
【００９１】
また、ＦＺ結晶線の消失が認められなかったシリコン棒は、何れも、ミラー指数＜ｈｋｌ＞が＜２２０＞面である場合のｂ値も１．１２以下である。
【００９２】
一方、ＦＺ結晶線の消失が認められたシリコン棒は、何れも、ミラー指数＜ｈｋｌ＞が＜１１１＞面である場合のｂ値が１．１２を超えており、ミラー指数＜ｈｋｌ＞が＜２２０＞面である場合のｂ値も１．１２を超えている。
【００９３】
さらに、シリコン棒ＤやＥのように、上記ｂ値が１．１２以下のものでは、針状結晶を含有していてもＦＺ単結晶化の工程で結晶線の消失は生じていない一方、シリコン棒ＡやＣのように、上記ｂ値が１．１２を超えるものでは、針状結晶の含有が認められないものでもＦＺ単結晶化の工程で結晶線の消失が生じている。
【００９４】
これらの結果は、特許文献２に開示されているような、目視観察で認められるようなマクロな針状結晶が確認されない多結晶シリコンロッドであっても、これを原料として単結晶シリコンを製造すると、転位発生の誘発に起因する結晶線消失を生じる場合があること、また、これとは逆に、仮にマクロな針状結晶が多結晶シリコンロッドに確認されるものであっても、単結晶シリコンの製造原料として好適であること、を意味している。
【００９５】
この理由につき、本発明者らは、上記ｂ値が１．１２以下のものは、局所的な未溶融状態が生じ難いという意味において結晶粒径の均一性が比較的高いため、係る多結晶シリコン棒を用いてＦＺ法で単結晶育成したり、このような多結晶シリコン棒を破砕して得られた多結晶シリコン塊を用いてＣＺ法で単結晶育成する場合の、局所的未溶融状態の発生が抑制される故であると理解している。
【００９６】
つまり、単結晶化工程において、シリコン多結晶を均一に熱熔解させるためには、多結晶シリコンの粒径分布の程度が小さいこと、特に、未熔解領域を生じる原因となり易い粒径の大きな部位が含有されていないことが求められるところ、
上記ｂ値が１．１２以下のものは、このような領域を含まず熱伝導や熱拡散が阻害されることがないため、単結晶シリコンの製造を安定的に行うことが可能になるものと考えられる。
【産業上の利用可能性】
【００９７】
本発明は、単結晶シリコン製造用原料として好適な多結晶シリコンを高い定量性と再現性で選別し、単結晶シリコンの安定的製造に寄与する技術を提供する。
【符号の説明】
【００９８】
１  シリコン芯線
１０  多結晶シリコン棒
１１  ロッド
２０  板状試料
３０  スリット
４０  Ｘ線ビーム
【図１Ａ】
0005923463.tif 000009
【図１Ｂ】
0005923463.tif 000010
【図２Ａ】
0005923463.tif 000011
【図２Ｂ】
0005923463.tif 000012
【図３Ａ】
0005923463.tif 000013
【図３Ｂ】
0005923463.tif 000014
【図４Ａ】
0005923463.tif 000015
【図４Ｂ】
0005923463.tif 000016
【図５】
0005923463.tif 000017
【図６】
0005923463.tif 000018
【図７】
0005923463.tif 000019
【図８】
0005923463.tif 000020
【図９】
0005923463.tif 000021
【図１０】
0005923463.tif 000022
【図１１】
0005923463.tif 000023
【図１２】
0005923463.tif 000024
【図１３Ａ】
0005923463.tif 000025
【図１３Ｂ】
0005923463.tif 000026